(57)【要約】【課題】光線が照射されることによりコントラストが高い画像を表示し、かつ、該光線が外部に漏れるのを防止することができる合わせガラス用中間膜、該合わせガラス用中間膜を用いた合わせガラス、及び、該合わせガラスを用いるディスプレイ装置を提供する。【解決手段】ポリビニルアセタール、可塑剤及び発光材料を含む発光層と、ポリビニルアセタール、可塑剤及び光吸収剤を含む光吸収層とを有する合わせガラス用中間膜であって、前記光吸収剤は、前記発光材料を励起させる波長の光線を吸収するものである合わせガラス用中間膜。【選択図】    なし【特許請求の範囲】
【請求項１】
ポリビニルアセタール、可塑剤及び発光材料を含む発光層と、ポリビニルアセタール、可塑剤及び光吸収剤を含む光吸収層とを有する合わせガラス用中間膜であって、
前記光吸収剤は、前記発光材料を励起させる波長の光線を吸収する
ことを特徴とする合わせガラス用中間膜。
【請求項２】
青色系発光材料を含有する発光層、緑色系発光材料を含有する発光層、及び、赤色系発光材料を含有する発光層からなる群より選択される少なくとも２種の発光層を有し、かつ、前記少なくとも２種の発光層に対応して、前記青色系発光材料を励起させる波長の光線を吸収する光吸収剤を含有する光吸収層、前記緑色系発光材料を励起させる波長の光線を吸収する光吸収剤を含有する光吸収層、及び、前記赤色系発光材料を励起させる波長の光線を吸収する光吸収剤を含有する光吸収層からなる群より選択される少なくとも２種の光吸収層を有することを特徴とする請求項１記載の合わせガラス用中間膜。
【請求項３】
対応する発光層と光吸収層とが直接積層されていることを特徴とする請求項２記載の合わせガラス用中間膜。
【請求項４】
発光層におけるポリビニルアセタール１００重量部に対する発光材料の含有量が０．００１〜１０重量部であることを特徴とする請求項１、２又は３記載の合わせガラス用中間膜。
【請求項５】
光吸収層におけるポリビニルアセタール１００重量部に対する光吸収剤の含有量が０．００１〜１０重量部であることを特徴とする請求項１、２、３又は４記載の合わせガラス用中間膜。
【請求項６】
請求項１、２、３、４又は５記載の合わせガラス用中間膜が、一対のガラス板に積層されていることを特徴とする合わせガラス。
【請求項７】
請求項６に記載の合わせガラスと、１以上のレーザー光線発生装置とを有し、前記レーザー光線発生装置から前記合わせガラスに向けてレーザー光線を照射することにより画像を表示するものであることを特徴とするディスプレイ装置。
【発明の詳細な説明】
【技術分野】
【０００１】
本発明は、光線が照射されることによりコントラストが高い画像を表示し、かつ、該光線が外部に漏れるのを防止することができる合わせガラス用中間膜、該合わせガラス用中間膜を用いた合わせガラス、及び、該合わせガラスを用いるディスプレイ装置に関する。
【背景技術】
【０００２】
合わせガラスは、外部衝撃を受けて破損してもガラスの破片が飛散することが少なく安全であるため、自動車等の車両のフロントガラス、サイドガラス、リアガラスや、航空機、建築物等の窓ガラス等として広く使用されている。合わせガラスとして、少なくとも一対のガラス間に、例えば、液状可塑剤とポリビニルアセタール樹脂とを含む合わせガラス用中間膜を介在させ、一体化させた合わせガラス等が挙げられる。
【０００３】
近年、自動車用のフロントガラスについて、このフロントガラスと同じ視野内に自動車走行データである速度情報等の計器表示をヘッドアップディスプレイ（ＨＵＤ）として表示させようとする要望が高まっている。
ＨＵＤとしては、これまでに数々の形態が開発されている。最も一般的なＨＵＤとしてコントロールユニットから送信される速度情報等をインストゥルメンタル・パネルの表示ユニットからフロントガラスに反射させることにより、運転者がフロントガラスと同じ位置、すなわち、同一視野内で速度情報等を視認できるＨＵＤがある。
ＨＵＤ用の合わせガラス用中間膜として、例えば、特許文献１には、所定の楔角を有する楔形合わせガラス用中間膜等が提案されており、合わせガラスにおいて計器表示が二重に見えるというＨＵＤの欠点を解決することが提案されている。
【０００４】
特許文献１に記載された合わせガラスは、合わせガラスの面内の一部の領域であれば、計器表示が二重に見えるというＨＵＤの欠点を解決することができる。即ち、合わせガラスの面内の全面において、計器表示が二重に見えるという問題は解決されていない。
特許文献２には、２枚の透明板の間に、ヒドロキシテレフタレートを含む中間層が積層された合わせガラスが開示されている。特許文献２に記載された合わせガラスは、光線が照射されることにより、コントラストが高い画像を表示することができる。
【先行技術文献】
【特許文献】
【０００５】
【特許文献１】特開２００２−１００７９３号公報
【特許文献２】国際公開第２０１０／１３９８８９号パンフレット
【発明の概要】
【発明が解決しようとする課題】
【０００６】
本発明者らは、ポリビニルアセタール、可塑剤及び発光材料を含む発光層を有する合わせガラス用中間膜を検討した。このような合わせガラス用中間膜を用いた合わせガラスに、該発光材料を励起させる波長の光線を照射することにより、コントラストが高い画像を表示できることを確認した。
しかしながら、画像を表示させるために照射した光線が、合わせガラスを透過して外部に漏れだしてしまうという問題があった。合わせガラスを自動車用フロントガラスとして用いた場合、内部から照射した光線が車外に漏れ出してしまうと、景観上の問題が生じるばかりでなく、対向車のドライバーに光線が照射されると危険であるという問題があった。
【０００７】
本発明は、光線が照射されることによりコントラストが高い画像を表示し、かつ、該光線が外部に漏れるのを防止することができる合わせガラス用中間膜、該合わせガラス用中間膜を用いた合わせガラス、及び、該合わせガラスを用いるディスプレイ装置を提供することを目的とする。
【課題を解決するための手段】
【０００８】
本発明は、ポリビニルアセタール、可塑剤及び発光材料を含む発光層と、ポリビニルアセタール、可塑剤及び光吸収剤を含む光吸収層とを有する合わせガラス用中間膜であって、前記光吸収剤は、前記発光材料を励起させる波長の光線を吸収する合わせガラス用中間膜である。
以下に本発明を詳述する。
【０００９】
本発明者らは、鋭意検討の結果、発光材料を含む発光層に対して、該発光材料を励起させる波長の光を吸収する光吸収層を積層することにより、光線が外部に漏れるのを防止することができることを見出し、本発明を完成した。
上記発光層と光吸収層とを有する合わせガラス用中間膜を用いた合わせガラスを自動車用フロントガラスとして用いる場合、上記発光層が車内側に、上記光吸収層が車外側になるように配置する。このような配置で、車内側から合わせガラスに向けて光線を照射すると、発光材料が発光してコントラストが高い画像を表示することができる。一方、発光層を透過した光線は、光吸収層で吸収されることから、ほとんど車外に光線が漏れ出すことがない。
【００１０】
本発明の合わせガラス用中間膜は、ポリビニルアセタール、可塑剤及び発光材料を含む発光層を有する。
上記ポリビニルアセタールは、ポリビニルアルコールをアルデヒドでアセタール化して得られるポリビニルアセタールであれば特に限定されないが、ポリビニルブチラールが好適である。また、必要に応じて２種以上のポリビニルアセタールを併用してもよい。
上記ポリビニルアセタールのアセタール化度の好ましい下限は４０モル％、好ましい上限は８５モル％であり、より好ましい下限は６０モル％、より好ましい上限は７５モル％である。
【００１１】
上記ポリビニルアセタールは、水酸基量の好ましい下限が１５モル％、好ましい上限が３５モル％である。水酸基量が１５モル％以上であると、合わせガラス用中間膜の成形が容易になる。水酸基量が３５モル％以下であると、合わせガラス用中間膜の取り扱いが容易になる。
なお、上記アセタール化度及び水酸基量は、例えば、ＪＩＳ  Ｋ６７２８「ポリビニルブチラール試験方法」に準拠して測定できる。
【００１２】
上記ポリビニルアセタールは、ポリビニルアルコールをアルデヒドでアセタール化することにより調製することができる。上記ポリビニルアルコールは、通常、ポリ酢酸ビニルを鹸化することにより得られ、鹸化度７０〜９９．８モル％のポリビニルアルコールが一般的に用いられる。
上記ポリビニルアルコールの重合度の好ましい下限は５００、好ましい上限は４０００である。上記ポリビニルアルコールの重合度が５００以上であると、得られる合わせガラスの耐貫通性が高くなる。上記ポリビニルアルコールの重合度が４０００以下であると、合わせガラス用中間膜の成形が容易になる。上記ポリビニルアルコールの重合度のより好ましい下限は１０００、より好ましい上限は３６００である。
【００１３】
上記アルデヒドは特に限定されないが、一般には、炭素数が１〜１０のアルデヒドが好適に用いられる。上記炭素数が１〜１０のアルデヒドは特に限定されず、例えば、ｎ−ブチルアルデヒド、イソブチルアルデヒド、ｎ−バレルアルデヒド、２−エチルブチルアルデヒド、ｎ−ヘキシルアルデヒド、ｎ−オクチルアルデヒド、ｎ−ノニルアルデヒド、ｎ−デシルアルデヒド、ホルムアルデヒド、アセトアルデヒド、ベンズアルデヒド等が挙げられる。なかでも、ｎ−ブチルアルデヒド、ｎ−ヘキシルアルデヒド、ｎ−バレルアルデヒドが好ましく、ｎ−ブチルアルデヒドがより好ましい。これらのアルデヒドは、単独で用いてもよく、２種以上を用いてもよい。
【００１４】
上記発光層は、可塑剤を含有する。上記可塑剤は特に限定されず、例えば、一塩基性有機酸エステル、多塩基性有機酸エステル等の有機エステル可塑剤、有機リン酸可塑剤、有機亜リン酸可塑剤等のリン酸可塑剤等が挙げられる。上記可塑剤は液状可塑剤であることが好ましい。
【００１５】
上記一塩基性有機酸エステルは特に限定されないが、例えば、トリエチレングリコール、テトラエチレングリコール、トリプロピレングリコール等のグリコールと、酪酸、イソ酪酸、カプロン酸、２−エチル酪酸、ヘプチル酸、ｎ−オクチル酸、２−エチルヘキシル酸、ペラルゴン酸（ｎ−ノニル酸）、デシル酸等の一塩基性有機酸との反応によって得られたグリコールエステル等が挙げられる。なかでも、トリエチレングリコールジカプロン酸エステル、トリエチレングリコールジ−２−エチル酪酸エステル、トリエチレングリコールジ−ｎ−オクチル酸エステル、トリエチレングリコールジ−２−エチルヘキシル酸エステル等が好適である。
【００１６】
上記多塩基性有機酸エステルは特に限定されないが、例えば、アジピン酸、セバシン酸、アゼライン酸等の多塩基性有機酸と、炭素数４〜８の直鎖又は分岐構造を有するアルコールとのエステル化合物が挙げられる。なかでも、ジブチルセバシン酸エステル、ジオクチルアゼライン酸エステル、ジブチルカルビトールアジピン酸エステル等が好適である。
【００１７】
上記有機エステル可塑剤は特に限定されず、トリエチレングリコールジ−２−エチルブチレート、トリエチレングリコールジ−２−エチルヘキサノエート、トリエチレングリコールジカプリレート、トリエチレングリコールジ−ｎ−オクタノエート、トリエチレングリコールジ−ｎ−ヘプタノエート、テトラエチレングリコールジ−ｎ−ヘプタノエート、テトラエチレングリコールジ−２−エチルヘキサノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコールジ−２−エチルブチレート、ジエチレングリコールジ−２−エチルヘキサノエート、ジプロピレングリコールジ−２−エチルブチレート、トリエチレングリコールジ−２−エチルペンタノエート、テトラエチレングリコールジ−２−エチルブチレート、ジエチレングリコールジカプリエート、アジピン酸ジヘキシル、アジピン酸ジオクチル、アジピン酸ヘキシルシクロヘキシル、アジピン酸ジイソノニル、アジピン酸ヘプチルノニル、セバシン酸ジブチル、油変性セバシン酸アルキド、リン酸エステルとアジピン酸エステルとの混合物、アジピン酸エステル、炭素数４〜９のアルキルアルコール及び炭素数４〜９の環状アルコールから作製された混合型アジピン酸エステル、アジピン酸ヘキシル等の炭素数６〜８のアジピン酸エステル等が挙げられる。
【００１８】
上記有機リン酸可塑剤は特に限定されず、例えば、トリブトキシエチルホスフェート、イソデシルフェニルホスフェート、トリイソプロピルホスフェート等が挙げられる。
【００１９】
上記可塑剤のなかでも、ジヘキシルアジペート（ＤＨＡ）、トリエチレングリコールジ−２−エチルヘキサノエート（３ＧＯ）、テトラエチレングリコールジ−２−エチルヘキサノエート（４ＧＯ）、トリエチレングリコールジ−２−エチルブチレート（３ＧＨ）、テトラエチレングリコールジ−２−エチルブチレート（４ＧＨ）、テトラエチレングリコールジ−ｎ−ヘプタノエート（４Ｇ７）及びトリエチレングリコールジ−ｎ−ヘプタノエート（３Ｇ７）からなる群より選択される少なくとも１種であることが好ましい。
【００２０】
更に、上記可塑剤として、加水分解を起こしにくいため、トリエチレングリコールジ−２−エチルヘキサノエート（３ＧＯ）、トリエチレングリコールジ−２−エチルブチレート（３ＧＨ）、テトラエチレングリコールジ−２−エチルヘキサノエート（４ＧＯ）、ジヘキシルアジペート（ＤＨＡ）を含有することが好ましく、テトラエチレングリコールジ−２−エチルヘキサノエート（４ＧＯ）、トリエチレングリコールジ−２−エチルヘキサノエート（３ＧＯ）を含有することがより好ましく、トリエチレングリコールジ−２−エチルヘキサノエートを含有することが更に好ましい。
【００２１】
上記発光層における上記可塑剤の含有量は特に限定されないが、上記ポリビニルアセタール１００重量部に対する好ましい下限が２０重量部、好ましい上限が８０重量部である。上記可塑剤の含有量が２０重量部以上であると、合わせガラス用中間膜の溶融粘度が低くなるため、合わせガラス用中間膜を容易に成形できる。上記可塑剤の含有量が８０重量部以下であると、合わせガラス用中間膜の透明性が高くなる。上記可塑剤の含有量のより好ましい下限は３０重量部、より好ましい上限は７０重量部、更に好ましい下限は３５重量部、更に好ましい上限は６３重量部である。
【００２２】
上記発光層は、発光材料を含有する。
上記発光材料は、例えば、青色系発光材料、緑色系発光材料又は赤色系発光材料が挙げられる。
本明細書において青色系発光材料とは、励起波長の光線を照射することにより３８０ｎｍ以上、４９５ｎｍ未満の波長域の光を発光するものを意味し、緑色系発光材料とは、励起波長の光線を照射することにより４９５ｎｍ以上、５９０ｎｍ未満の波長域の光を発光するものを意味し、赤色系発光材料とは、励起波長の光線を照射することにより５９０ｎｍ以上、７５０ｎｍ以下の波長域の光を発光するものを意味する。
【００２３】
上記青色系発光材料は、例えば、ナフタルイミド系材料（例えば、ＢＡＳＦ社製「Ｖｉｏｌｅｔ  ５７０」、励起波長４０５ｎｍ）、４，４’−ビス（２−ベンゾオキサゾリル）スチルベン（セントラルテクノ社製「Ｂ−８００」、励起波長４０５ｎｍ）、２，５−ジヒドロキシテレフタル酸ジエチル（Ａｌｄｒｉｃｈ社製、励起波長、励起波長４０５ｎｍ）、トリス（３，４，７，８−テトラメチル−１，１０−フェナントロリナート）イリジウム（ＩＩＩ）（励起波長４０５ｎｍ）、トリス（２，９−ジメチル−４，７−ジフェニル−１，１０−フェナントロリナート）イリジウム（ＩＩＩ）六フッ化リン酸三塩（励起波長４０５ｎｍ）等が挙げられる。
【００２４】
上記緑色系発光材料は、例えば、２−（３−オキソインドリン−１−イリデン）メチルキノリン（セントラルテクノ社製「Ｇ−３３００」、励起波長３８０ｎｍ）、トリス（トリフルオロアセチルアセトナート）テルビウム（ＩＩＩ）（励起波長３８０ｎｍ）、トリス（トリフルオロアセチルアセトナート）モノ（１，１０−フェナントロリナート）テルビウム（ＩＩＩ）（励起波長３８０ｎｍ）等が挙げられる。
【００２５】
上記赤色系発光材料は、例えば、トリス（４，４，４−トリフルオロ−１−（２−チエニル）−１，３−ブタンジオネート−Ｏ，Ｏ’）ビス（トリフェニルホスフィンオキシド−Ｏ−）ユーロピウム）（セントラルテクノ株式会社製、励起波長３４０ｎｍ）、トリス［４，４，４−トリフロロ−１−（２−チエニル）−１，３−ブタンジオナト−０，０’］（安息香酸）ユウロピウム（セントラルテクノ社製、励起波長３４０ｎｍ）、トリス［１，１，５，５，５−ヘキサフロロ−１，３−ペンタンジオナト−０，０’］ビス（トリフェニルホスフィンオキシド−Ｏ−）ユウロピウム（セントラルテクノ社製、励起波長３４０ｎｍ）、トリス（トリフルオロアセチルアセトナート）モノ（１，１０−フェナントロリナート）ユーロピウム（ＩＩＩ）（励起波長３４０ｎｍ）、トリス（ヘキサフルオロアセチルアセトナート）モノ（１，１０−フェナントロリナート）ユーロピウム（ＩＩＩ）（励起波長３４０ｎｍ）等が挙げられる。
【００２６】
本発明の合わせガラス用中間膜は、上記青色系発光材料、緑色系発光材料又は赤色系発光材料のいずれかを含有する発光層を複数有することが好ましい。即ち、青色系発光材料を含有する発光層（以下、「青色系発光層」ともいう。）、緑色系発光材料を含有する発光層（以下、「緑色系発光層」ともいう。）、及び、赤色系発光材料を含有する発光層（以下、「赤色系発光層」ともいう。）からなる群より選択される少なくとも２種の発光層を有することが好ましい。これにより、単色ではなく多色の画像表示が可能となる。
【００２７】
上記発光層における上記ポリビニルアセタール１００重量部に対する発光材料の含有量の好ましい下限は０．００１重量部、好ましい上限は１０重量部である。上記発光材料の含有量が０．００１重量部以上であると、光線が照射されることにより、コントラストがより一層高い画像を表示することができる。上記発光材料の含有量が１０重量部以下であると、合わせガラス用中間膜の透明性がより一層高くなる。上記発光材料の含有量のより好ましい下限は０．０１重量部、より好ましい上限は２重量部である。
【００２８】
上記発光層は、更に分散剤を含有することが好ましい。分散剤を含有することにより、上記発光材料の凝集を抑制でき、より均一な発光が得られる。
上記分散剤は、例えば、直鎖アルキルベンゼンスルホン酸塩等のスルホン酸構造を有する化合物や、ジエステル化合物、リシノール酸アルキルエステル、フタル酸エステル、アジピン酸エステル、セバシン酸エステル、リン酸エステル等のエステル構造を有する化合物や、ポリオキシエチレングリコール、ポリオキシプロピレングリコールやアルキルフェニル−ポリオキシエチレン−エーテル等のエーテル構造を有する化合物や、ポリカルボン酸等のカルボン酸構造を有する化合物や、ラウリルアミン、ジメチルラウリルアミン、オレイルプロピレンジアミン、ポリオキシエチレンの２級アミン、ポリオキシエチレンの３級アミン、ポリオキシエチレンのジアミン等のアミン構造を有する化合物や、ポリアルキレンポリアミンアルキレンオキシド等のポリアミン構造を有する化合物や、オレイン酸ジエタノールアミド、アルカノール脂肪酸アミド等のアミド構造を有する化合物や、ポリビニルピロリドン、ポリエステル酸アマイドアミン塩等の高分子量型アミド構造を有する化合物等の分散剤を用いることができる。また、ポリオキシエチレンアルキルエーテルリン酸（塩）や高分子ポリカルボン酸、縮合リシノール酸エステル等の高分子量分散剤を用いてもよい。なお、高分子量分散剤とは、その分子量が１万以上である分散剤と定義される。
【００２９】
上記分散剤を配合する場合に、上記発光層中における上記発光材料の合計１００重量部に対する上記分散剤の含有量の好ましい下限は１重量部、好ましい上限は５０重量部である。上記分散剤の含有量がこの範囲内であると、上記発光材料を発光層中に均一に分散させることができる。上記分散剤の含有量のより好ましい下限は３重量部、より好ましい上限は３０重量部であり、更に好ましい下限は５重量部、更に好ましい上限は２５重量部である。
【００３０】
上記発光層は、更に、酸化防止剤を含有することが好ましい。上記発光層が酸化防止剤を含有することにより、優れた耐光性を発揮することができる。
上記酸化防止剤は、例えば、フェノール構造を有する酸化防止剤、硫黄を含む酸化防止剤及びリンを含む酸化防止剤等が挙げられる。
上記フェノール構造を有する酸化防止剤は、例えば、２，６−ジ−ｔ−ブチル−ｐ−クレゾール（ＢＨＴ）、ブチル化ヒドロキシアニソール（ＢＨＡ）、２，６−ジ−ｔ−ブチル−４−エチルフェノール、ステアリル−β−（３，５−ジ−ｔ−ブチル−４−ヒドロキシフェニル）プロピオネート、２，２’−メチレンビス−（４−メチル−６−ブチルフェノール）、２，２’−メチレンビス−（４−エチル−６−ｔ−ブチルフェノール）、４，４’−ブチリデン−ビス−（３−メチル−６−ｔ−ブチルフェノール）、１，１，３−トリス−（２−メチル−ヒドロキシ−５−ｔ−ブチルフェニル）ブタン、テトラキス［メチレン−３−（３’，５’−ブチル−４−ヒドロキシフェニル）プロピオネート］メタン、１，３，３−トリス−（２−メチル−４−ヒドロキシ−５−ｔ−ブチルフェノール）ブタン、１，３，５−トリメチル−２，４，６−トリス（３，５−ジ−ｔ−ブチル−４−ヒドロキシベンジル）ベンゼン、及びビス（３，３’−ｔ−ブチルフェノール）ブチリックアッシドグリコールエステル及びペンタエリスリトールテトラキス［３−（３，５−ジ−ｔｅｒｔ−ブチル−４−ヒドロキシフェニル）プロピオナート］等が挙げられる。上記酸化防止剤は単独で用いてもよく、２種以上を併用してもよい。
【００３１】
上記発光層は、必要に応じて、接着力調整剤、光安定剤、帯電防止剤、青色顔料、青色染料、緑色顔料、緑色染料等の添加剤を含有してもよい。
【００３２】
上記発光層の厚さの好ましい下限は３００μｍ、好ましい上限は２０００μｍである。上記発光層の厚さがこの範囲内であると、特定の波長の光線を照射したときに充分にコントラストの高い発光が得られる。上記発光層の厚さのより好ましい下限は３５０μｍ、より好ましい上限は１０００μｍである。
【００３３】
上記発光層は、合わせガラス用中間膜の全面に配置されていてもよく、一部にのみ配置されていてもよく、合わせガラス用中間膜の厚み方向とは垂直の面方向の全面に配置されていてもよく、一部にのみ配置されていてもよい。上記発光層が一部にのみ配置されている場合には、該一部を発光エリア、他の部分を非発光エリアとして、発光エリアにおいてのみ情報を表示できるようにすることができる。
【００３４】
本発明の合わせガラス用中間膜は、ポリビニルアセタール、可塑剤及び光吸収剤を含む光吸収層を有する。このような光吸収層を積層することにより、発光層に向けて照射した光線が漏れ出してしまうのを防止することができる。
【００３５】
上記光吸収層に用いるポリビニルアセタール、可塑剤やその他の添加剤は、上記発光材料に用いるものと同様のものを用いることができる。なお、ポリビニルアセタール、可塑剤、その他の添加剤の種類や配合量については、上記発光材料と同じであってもよいし、異なっていてもよい。
【００３６】
上記光吸収剤は、上記発光材料を励起させる波長の光線を吸収するものであり、上記発光材料に対応して適宜選択する。
上記光吸収剤は、例えば、マロン酸エステル構造を有する化合物、シュウ酸アニリド構造を有する化合物、ベンゾトリアゾール構造を有する化合物、ベンゾフェノン構造を有する化合物、トリアジン構造を有する化合物、ベンゾエート構造を有する化合物、ヒンダードアミン構造を有する化合物等の紫外線遮蔽剤として公知のものを用いることができる。より具体的には、Ｔｉｎｕｖｉｎ３１２（ＢＡＳＦ社製、主に２５０〜３５０ｎｍの光を吸収）、Ｔｉｎｕｖｉｎ３２６（ＢＡＳＦ社製、主に３００〜４０５ｎｍの光を吸収）、Ｔｉｎｕｖｉｎ４６０（ＢＡＳＦ社製、主に２８０〜３７０ｎｍの光を吸収）等が挙げられる。
【００３７】
上記光吸収層中における上記ポリビニルアセタール１００重量部に対する上記光吸収剤の含有量の好ましい下限は０．００１重量部、好ましい上限は１０重量部である。この範囲内であれば、光線の漏れだし防止と高い透明性とを両立することができる。上記光吸収剤の含有量のより好ましい下限は、０．０５重量部、より好ましい上限は１重量部である。
【００３８】
本発明の合わせガラス用中間膜が、青色系発光層、緑色系発光層、及び、赤色系発光層からなる群より選択される少なくとも２種の発光層を有する場合には、該少なくとも２種の発光層に対応して、各々の発光層に含まれる発光材料を励起させる波長の光線を吸収する光吸収剤を含有する複数の光吸収層を有することが好ましい。即ち、青色系発光材料を励起させる波長の光を吸収する光吸収剤を含有する光吸収層（以下、「青色系発光層用光吸収層」ともいう。）、緑色系発光材料を励起させる波長の光を吸収する光吸収剤を含有する光吸収層（以下、「緑色系発光層用光吸収層」ともいう。）、及び、赤色系発光材料を励起させる波長の光を吸収する光吸収剤を含有する光吸収層（以下、「赤色系発光層用光吸収層」ともいう。）からなる群より選択される少なくとも２種の光吸収層を有することが好ましい。これにより、多色の画像表示を行いながら、光線が外部に漏れだすのを防止することができる。
【００３９】
本発明の合わせガラス用中間膜が、青色系発光層、緑色系発光層、及び、赤色系発光層からなる群より選択される少なくとも２種の発光層を有し、かつ、該少なくとも２種の発光層に対応して、青色系発光層用光吸収層、緑色系発光層用光吸収層、及び、赤色系発光層用光吸収層からなる群より選択される少なくとも２種の光吸収層を有する場合、対応する発光層と光吸収層とが直接積層されていることが好ましい。即ち、例えば、青色系発光層／青色系発光層用光吸収層／緑色系発光層／緑色系発光層用光吸収層／赤色系発光層／赤色系発光層用光吸収層の順に積層されていることが好ましい。このような構成の合わせガラス用中間膜を含む合わせガラスに、例えば青色系発光層側から青色系発光材料を励起される波長の光線を照射すると、青色系発光材料が発光して青色系の画像が表示される一方、青色系発光層を透過した光線は、青色系発光層用光吸収層で吸収されることから、次の緑色系発光層にはほとんど届かない。従って、緑色系発光層が青色系発光材料を励起される波長の光線によって誤って励起されることがなく、狙い通りの発色の画像が表示され、発色が濁ったりするのを防止することができる。
【００４０】
本発明の合わせガラス用中間膜は、上記発光層、光吸収層以外にも、他の機能を発揮する樹脂層、例えば、熱線吸収層、遮音層等を有してもよい。
【００４１】
本発明の合わせガラス用中間膜が、一対のガラス板の間に積層されている合わせガラスもまた、本発明の１つである。
上記ガラス板は、一般に使用されている透明板ガラスを使用することができる。例えば、フロート板ガラス、磨き板ガラス、型板ガラス、網入りガラス、線入り板ガラス、着色された板ガラス、熱線吸収ガラス、熱線反射ガラス、グリーンガラス等の無機ガラスが挙げられる。また、ガラスの表面に紫外線遮蔽コート層が形成された紫外線遮蔽ガラスも用いることができるが、特定の波長の光線を照射する側とは反対のガラス板として用いることが好ましい。更に、上記ガラス板として、ポリエチレンテレフタレート、ポリカーボネート、ポリアクリレート等の有機プラスチックス板を用いることもできる。
上記ガラス板として、２種類以上のガラス板を用いてもよい。例えば、透明フロート板ガラスと、グリーンガラスのような着色されたガラス板との間に、本発明の合わせガラス用中間膜を積層した合わせガラスが挙げられる。また、上記ガラス板として、２種以上の厚さの異なるガラス板を用いてもよい。
【００４２】
本発明の合わせガラスは、上記発光材料の励起波長の光線を照射することにより、対応する発色の表示を行うことができ、少なくとも２種の発光層を有する場合には、複数の波長の光線を組み合わせて照射することにより多色の画像を表示することができる。
上記発光材料の励起波長の光線を照射するための装置は、レーザータイプの集中光線（レーザー光線）の発生装置が好ましい。このようなレーザー光線発生装置を用いることにより、より高いコントラストの画像を表示することができる。
本発明の合わせガラスと、１以上のレーザー光線発生装置とを有し、上記レーザー光線発生装置から合わせガラスに向けてレーザー光線を照射することにより画像を表示するものであるディスプレイ装置もまた、本発明の１つである。
【００４３】
上記レーザー光線発生装置は、波長４１０ｎｍ未満の紫外線レーザー光線を照射可能なレーザーダイオードを少なくとも１つ有することが好ましい。
上記レーザー光線発生装置は、レーザー光線の照度調整手段を有することが好ましい。これにより、昼夜等の外部条件にあわせて、表示する多色画像の輝度を調整することができる。
【００４４】
上記レーザー光線発生装置は、例えば、スポット光源（例えば、浜松ホトニクス社製「ＬＣ−８」）、キセノン・フラッシュランプ（例えば、ヘレウス社製「ＣＷランプ」や朝日分光社製「ＲＥＸ−２５０」）、ブラックライト（例えば、井内盛栄堂社製「キャリーハンド」）等が挙げられる。
【発明の効果】
【００４５】
本発明によれば、光線が照射されることによりコントラストが高い画像を表示し、かつ、該光線が外部に漏れるのを防止することができる合わせガラス用中間膜、該合わせガラス用中間膜を用いた合わせガラス、及び、該合わせガラスを用いるディスプレイ装置を提供することができる。
【発明を実施するための形態】
【００４６】
以下に実施例を挙げて本発明の態様を更に詳しく説明するが、本発明はこれら実施例にのみ限定されるものではない。
【００４７】
（実施例１）
（１）赤色系発光層の調製
重合度が１７００であるポリビニルアルコールをｎ−ブチルアルデヒドでアセタール化することにより得られたポリビニルブチラール（アセチル基量０．９モル％、水酸基量３０．６モル％、ブチラール化度６８．５モル％）１００重量部に対し、トリエチレングリコールジ−２−エチルヘキサノエート（３ＧＯ）４０重量部、赤色系発光材料としてトリス（４，４，４−トリフルオロ−１−（２−チエニル）−１，３−ブタンジオネート−Ｏ，Ｏ’）ビス（トリフェニルホスフィンオキシド−Ｏ−）ユーロピウム）（セントラルテクノ株式会社製）０．２重量部、及び、酸化防止剤としてＨ−ＢＨＴ（堺化学工業社製）０．２０重量部添加し、ミキシングロールで充分に混練して赤色系発光層用組成物を得た。
得られた赤色系発光層用組成物を押出機により押出して、平均厚み０．３８ｍｍの単層の樹脂膜を得た。
【００４８】
（２）赤色系発光層用光吸収層の調製
重合度が１７００であるポリビニルアルコールをｎ−ブチルアルデヒドでアセタール化することにより得られたポリビニルブチラール（アセチル基量０．９モル％、水酸基量３０．６モル％、ブチラール化度６８．５モル％）１００重量部に対し、トリエチレングリコールジ−２−エチルヘキサノエート（３ＧＯ）４０重量部、光吸収剤としてＴｉｎｕｖｉｎ３１２（ＢＡＳＦ社製）０．２重量部、及び、酸化防止剤としてＨ−ＢＨＴ（堺化学工業社製）０．２０重量部添加し、ミキシングロールで充分に混練して赤色系発光層用光吸収層組成物を得た。
得られた赤色系発光層用光吸収層を押出機により押出して、平均厚み０．３８ｍｍの単層の樹脂膜を得た。
【００４９】
（３）合わせガラス
得られた２種の樹脂膜を重ね、面積５０ｍｍ×５０ｍｍ、厚み２．５ｍｍの透明フロート板ガラス２枚の間に挟持し、耐熱性のテープを用いてずれることがないように固定して積層体を得た。得られた積層体を真空バッグ中に設置し、常温で９３３．２ｈＰａの減圧度にて真空バッグ内の脱気を行った。続いて、脱気状態を維持したまま、真空バッグを１００℃まで昇温し、温度が１００℃に到達した後、２０分間保持した。その後、真空バッグを自然冷却により冷却し、温度が３０℃まで低下したことを確認して、圧力を大気圧に開放した。
上記真空バッグ法により仮圧着された合わせガラスを、オートクレーブを用いて、１３５℃  、圧力１．２ＭＰａの条件で２０分間圧着して、合わせガラスを得た。
【００５０】
（実施例２〜６、比較例１）
発光材料及び光吸収剤を表１のようにした以外は、実施例１と同様にして合わせガラス用中間膜及び合わせガラスを得た。表１において、青色系発光材料としてナフタルイミド系材料（ＢＡＳＦ社製「Ｖｉｏｌｅｔ  ５７０」）を、緑色系発光材料として２−（３−オキソインドリン−１−イリデン）メチルキノリン（セントラルテクノ社製「Ｇ−３３００」）を用いた。
なお、表１においては、発光材料、光吸収剤以外の成分の表示を省略し、各層の積層順を上から順に１〜３の番号を付して示している。
【００５１】
（評価）
得られた合わせガラスについて、以下の方法により評価を行った。結果を表１に示した。
【００５２】
（１）可視光線透過率の測定
得られた合わせガラスについて、自記分光光度計（日立製作所製「Ｕ４１００」）を用いて３００〜２５００ｎｍ透過率を測定し、ＪＩＳ  Ｒ  ３２１１（１９９８）に準拠して、３８０〜７８０ｎｍの可視光透過率を算出した。
【００５３】
（２）画像表示の評価
暗室下にて、合わせガラスの面に対して垂直方向に１０ｃｍ離れた位置に配置したＨｉｇｈ  Ｐｏｗｅｒキセノン光源（朝日分光社製「ＲＥＸ−２５０」）から、表１に示した各波長のレーザー光線を合わせガラスの全面に向けて照射し、光線を照射した合わせガラスの面から４５度の角度で３５ｃｍ離れた位置に配置した輝度計（トプコンテクノハウス社製「ＳＲ−３ＡＲ」）によって、発光波長を測定して発色を評価した。
【００５４】
（３）光線の漏れの評価
自記分光光度計（日立製作所製「Ｕ４１００」）を用いて、合わせガラスの照射波長における光線の透過率を測定した。実施例１は照射波長３４０ｎｍの光線の透過率、実施例２は照射波長３８０ｎｍの光線の透過率、実施例３は照射波長４０５ｎｍの光線の透過率、実施例４は照射波長３４０ｎｍ及び４０５ｎｍの光線の透過率の最大値、実施例５は照射波長３８０ｎｍ及び４０５ｎｍの光線の透過率の最大値、実施例６は照射波長３４０ｎｍ、３８０ｎｍ及び４０５ｎｍの光線の透過率の最大値、比較例１は照射波長３４０ｎｍの光線の透過率を測定した。
【００５５】
【表１】
2020073441.tif 000002
【産業上の利用可能性】
【００５６】
本発明によれば、光線が照射されることによりコントラストが高い画像を表示し、かつ、該光線が外部に漏れるのを防止することができる合わせガラス用中間膜、該合わせガラス用中間膜を用いた合わせガラス、及び、該合わせガラスを用いるディスプレイ装置を提供することができる。
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
ポリビニルアセタール、可塑剤及び発光材料を含む発光層と、ポリビニルアセタール、可塑剤及び光吸収剤を含む光吸収層とを有する合わせガラス用中間膜であって、
前記光吸収剤は、前記発光材料を励起させる波長の光線を吸収するものであり、
前記合わせガラス用中間膜は、発光層を複数有する
ことを特徴とする合わせガラス用中間膜。
【請求項２】
発光層におけるポリビニルアセタール１００重量部に対する発光材料の含有量が０．００１〜１０重量部であることを特徴とする請求項１記載の合わせガラス用中間膜。
【請求項３】
光吸収層におけるポリビニルアセタール１００重量部に対する光吸収剤の含有量が０．００１〜１０重量部であることを特徴とする請求項１又は２記載の合わせガラス用中間膜。
【請求項４】
請求項１、２又は３記載の合わせガラス用中間膜が、一対のガラス板に積層されていることを特徴とする合わせガラス。
【請求項５】
請求項４に記載の合わせガラスと、１以上のレーザー光線発生装置とを有し、前記レーザー光線発生装置から前記合わせガラスに向けてレーザー光線を照射することにより画像を表示するものであることを特徴とするディスプレイ装置。